(57)【要約】      （修正有）【課題】昇華法による高品質のＳｉＣ結晶の製造方法、製造装置および積層膜を提供する。【解決手段】昇華法によるＳｉＣ結晶の製造装置１００において、種結晶１１の裏面１１ｂ上に、カーボン硬質膜、ダイヤモンド膜、タンタル膜および炭化タンタル膜からなる群より選ばれた少なくとも一種の膜１２を形成し、前記種結晶１１の表面１１ａ上に結晶１３を成長させることにより、膜１２と、種結晶１１と、結晶１３とを備えた積層膜を形成する。前記積層膜は、膜形成時に隙間が発生しにくく、かつ熱が加えられても熱分解しにくい膜１２を備えているため、種結晶１１においてこの膜１２と反対側に形成された結晶１３は、種結晶１１の昇華を抑制して製造されたものとなるので、高品質の結晶１３を備えた積層膜を得ることができる。【選択図】図２
2011190154.tif 000002
【特許請求の範囲】
【請求項１】
表面と、前記表面と反対側の裏面とを有する種結晶を準備する工程と、
前記種結晶の前記裏面上に、カーボン硬質膜、ダイヤモンド膜、タンタル膜および炭化タンタル膜からなる群より選ばれた少なくとも一種の膜を形成する工程と、
前記種結晶の前記表面上に結晶を成長する工程とを備えた、結晶の製造方法。
【請求項２】
前記膜を形成する工程では、ダイヤモンドライクカーボン膜を形成する、請求項１に記載の結晶の製造方法。
【請求項３】
前記膜を形成する工程では、プラズマ重合処理により前記カーボン硬質膜を形成する、請求項１または２に記載の結晶の製造方法。
【請求項４】
前記膜を形成する工程では、多結晶の前記ダイヤモンド膜を形成する、請求項１に記載の結晶の製造方法。
【請求項５】
前記膜を形成する工程に先立って、前記種結晶の前記裏面を研磨する工程をさらに備えた、請求項１〜４のいずれか１項に記載の結晶の製造方法。
【請求項６】
接着剤により、前記膜と台座とを接続する工程をさらに備えた、請求項１〜５のいずれか１項に記載の結晶の製造方法。
【請求項７】
前記膜と台座とを接続する工程に先立って、前記台座において前記膜と接続される領域を研磨する工程をさらに備えた、請求項６に記載の結晶の製造方法。
【請求項８】
前記成長する工程では、炭化珪素結晶を成長する、請求項１〜７のいずれか１項に記載の結晶の製造方法。
【請求項９】
カーボン硬質膜、ダイヤモンド膜、タンタル膜および炭化タンタル膜からなる群より選ばれた少なくとも一種の膜と、
前記膜上に形成された種結晶と、
前記種結晶上に形成された結晶とを備えた、積層膜。
【請求項１０】
原料を内部に配置するための原料保持部と、
前記原料保持部の内部に配置された前記原料と対向する位置に種結晶を保持する台座とを備え、
前記台座は、前記種結晶における前記台座と接続される面に形成され、かつカーボン硬質膜、ダイヤモンド膜、タンタル膜および炭化タンタル膜からなる群より選ばれた少なくとも一種の膜と接続される、結晶の製造装置。
【発明の詳細な説明】
【技術分野】
【０００１】
本発明は結晶の製造方法、結晶の製造装置および積層膜に関し、特に、種結晶を用いた、結晶の製造方法、結晶の製造装置および積層膜に関するものである。
【背景技術】
【０００２】
近年、半導体装置の製造に用いられる半導体基板として炭化珪素（ＳｉＣ）基板の採用が進められつつある。ＳｉＣは、半導体分野においてより一般的に用いられているシリコン（Ｓｉ）に比べて、より大きなバンドギャップを有する。そのためＳｉＣを用いた半導体装置は、耐圧が高く、オン抵抗が低く、また高温環境下での特性の低下が小さい、といった利点を有する。
【０００３】
ＳｉＣ結晶は、種結晶の表面上に成長するという昇華法を用いて製造される。昇華法により結晶を成長する方法について、たとえば、以下の２つの方法が提案されている。
【０００４】
第１に特許第４２５８９２１号公報（特許文献１）によれば、単結晶成長時に種結晶と種結晶台座との界面において、黒鉛微粒子および難黒鉛化炭素を有する炭素の複合構造が形成される。この特許文献１には、これにより貼付面に均一に分散された耐熱性微粒子を核として貼付面全域に炭素（Ｃ）が均一に形成され、種結晶貼付面を覆うこととなるので、単結晶成長時において、種結晶の台座貼付面における再結晶の発生を防止でき、また、種結晶中央部で成長初期に発生するエッチングを防止することができる旨が記載されている。
【０００５】
第２に特許第４０５４１９７号公報（特許文献２）によれば、その裏面に厚さが０．５〜５μｍの有機薄膜で被覆された種結晶が、黒鉛製坩堝蓋に機械的に装着される。この特許文献２には、この有機薄膜によって種結晶の裏面からのＳｉ原子の昇華を防止できるので結晶中でのボイド生成が抑制される旨が記載されている。
【先行技術文献】
【特許文献】
【０００６】
【特許文献１】特許第４２５８９２１号公報
【特許文献２】特許第４０５４１９７号公報
【発明の概要】
【発明が解決しようとする課題】
【０００７】
上記特許文献１の技術では、種結晶の材料によっては、種結晶と台座との間の固定の強度が不十分となることがあった。特に、たとえばＳｉＣ結晶を成長する場合のように、種結晶と台座との間の温度が高温とされる場合、上記固定の強度が低下しやすかった。したがって、種結晶と台座との間に隙間が生じてしまうことがあり、このため種結晶の裏面（台座と接続されていた面）が昇華してしまうことがあった。よって、得られる結晶の品質が低下することがあった。
【０００８】
上記特許文献２の技術では、本発明者が検討したところによれば、種結晶の裏面に有機薄膜を被覆するする際に、有機薄膜に気泡が発生することがあった。つまり、種結晶と有機薄膜との間にも気泡が発生することがわかった。このため、種結晶と有機薄膜との間に隙間が生じてしまうことがあった。この隙間から種結晶の裏面が昇華してしまい、上記特許文献１と同様に、得られる結晶の品質が低下することがあった。
【０００９】
本発明は、上記の問題点に鑑みてなされたものであり、その目的は、高品質の結晶を成長することができる、結晶の製造方法、結晶の製造装置および積層膜を提供することである。
【課題を解決するための手段】
【００１０】
本発明者は種結晶の裏面の昇華を抑制するために膜を形成することに着目した。そして、種結晶の裏面の昇華を抑制するための膜の材料を鋭意研究した結果、本発明の完成に至った。
【００１１】
すなわち、本発明の結晶の製造方法は、以下の工程を備える。表面と、表面と反対側の裏面とを有する種結晶を準備する。種結晶の裏面上に、カーボン硬質膜、ダイヤモンド膜、タンタル（Ｔａ）膜および炭化タンタル（ＴａＣ）膜からなる群より選ばれた少なくとも一種の膜を形成する。種結晶の表面上に結晶を成長する。
【００１２】
本発明者は鋭意研究の結果、カーボン硬質膜、ダイヤモンド膜、Ｔａ膜およびＴａＣ膜は、形成時に隙間（ボイド）が発生しにくいことを見い出した。また、本発明者は、これらの膜は熱が加えられた場合に熱分解しにくいことも見い出した。このため、本発明の結晶の製造方法によれば、膜を形成する際に、種結晶と膜との間に隙間が生じることが抑制され、かつ結晶を成長する際に、膜が分解することも抑制できる。このため、結晶を成長する際に、膜により種結晶の裏面が被覆されているので、裏面が昇華することを抑制できる。したがって、種結晶上に成長する結晶の品質を高めることができる。
【００１３】
上記結晶の製造方法において好ましくは、膜を形成する工程では、ダイヤモンドライクカーボン（ＤＬＣ）膜を形成する。ＤＬＣは化学的に安定であるため、結晶を製造する雰囲気において、種結晶の裏面が昇華することをより抑制できる。
【００１４】
上記結晶の製造方法において好ましくは、膜を形成する工程では、プラズマ重合処理によりカーボン硬質膜を形成する。これにより、カーボン硬質膜を容易に形成することができる。
【００１５】
上記結晶の製造方法において好ましくは、膜を形成する工程では、多結晶のダイヤモンド膜を形成する。種結晶とダイヤモンド膜との材料が異なっていても、多結晶のダイヤモンド膜は種結晶の裏面に容易に形成することができる。
【００１６】
上記結晶の製造方法において好ましくは、膜を形成する工程では、マイクロ波プラズマＣＶＤ法によりダイヤモンド膜を形成する。これにより、ダイヤモンド膜を容易に形成することができる。
【００１７】
上記結晶の製造方法において好ましくは、膜を形成する工程に先立って、種結晶の裏面を研磨する工程をさらに備えている。
【００１８】
これにより、種結晶の裏面においてダメージを受けた領域を除去することができる。このため、種結晶の裏面と膜との間に隙間が発生することをより抑制できる。
【００１９】
上記結晶の製造方法において好ましくは、接着剤により、膜と台座とを接続する工程をさらに備える。
【００２０】
本発明者は鋭意研究の結果、台座と接着剤との界面に生じる隙間、および、接着剤と膜との界面に生じる隙間よりも、膜と種結晶との界面に生じる隙間の方が、成長する結晶の品質に影響を及ぼすことを見い出した。本発明では、膜と種結晶との界面に隙間が生じることを抑制できるので、膜と台座とを接着剤を用いて接続することにより、膜が形成された種結晶を台座に取り付けることで、品質を高めた結晶を製造できる。
【００２１】
上記結晶の製造方法において好ましくは、膜と台座とを接続する工程に先立って、台座において膜と接続される領域を研磨する工程をさらに備えている。これにより、台座と接着剤との間に隙間が発生することを抑制できる。
【００２２】
上記結晶の製造方法において好ましくは、成長する工程では、ＳｉＣ結晶を成長する。これにより、高品質のＳｉＣ結晶を製造することができる。
【００２３】
本発明の積層膜は、膜と、種結晶と、結晶とを備えている。膜は、カーボン硬質膜、ダイヤモンド膜、タンタル膜および炭化タンタル膜からなる群より選ばれた少なくとも一種の膜である。種結晶は、膜上に形成されている。結晶は、種結晶上に形成されている。
【００２４】
本発明の積層膜によれば、膜形成時に隙間が発生しにくく、かつ熱が加えられても熱分解しにくい膜を備えている。このため、種結晶においてこの膜と反対側に形成された結晶は、種結晶の昇華を抑制して製造されたものとなる。したがって、高品質の結晶を備えた積層膜を実現できる。この高品質の結晶を用いて半導体装置を作製すると、半導体装置の品質も高めることができる。
【００２５】
本発明の結晶の製造装置は、原料を内部に配置するための原料保持部と、原料保持部の内部に配置された原料と対向する位置に種結晶を保持する台座とを備えている。台座は、種結晶における台座と接続される面に形成され、かつカーボン硬質膜、ダイヤモンド膜、タンタル膜および炭化タンタル膜からなる群より選ばれた少なくとも一種の膜と接続される。
【００２６】
本発明の結晶の製造装置によれば、膜形成時に隙間が発生しにくく、かつ熱が加えられても熱分解しにくい膜を備えている。このため、結晶を製造する際に、種結晶の裏面の昇華を抑制して結晶を製造することができる。したがって、種結晶上に、品質を高めた結晶を製造することができる。
【発明の効果】
【００２７】
以上説明したように、本発明の結晶の製造方法、結晶の製造装置および積層膜によれば、高品質の結晶を成長することができる。
【図面の簡単な説明】
【００２８】
【図１】本発明の実施の形態の積層膜を概略的に示す断面図である。
【図２】本発明の実施の形態の結晶の製造装置を概略的に示す断面図である。
【図３】本発明の実施の形態の結晶の製造方法の各工程を概略的に示す断面図である。
【図４】本発明の実施の形態の結晶の製造方法の各工程を概略的に示す断面図である。
【図５】比較例１において、種結晶と台座を取り付けた状態を概略的に示す断面図である。
【図６】比較例２において、種結晶と台座を取り付けた状態を概略的に示す断面図である。
【発明を実施するための形態】
【００２９】
以下、図面に基づいて本発明の実施の形態を説明する。なお、以下の図面において同一または相当する部分には同一の参照符号を付しその説明は繰り返さない。また、本明細書中においては、個別面を（）、集合面を｛｝でそれぞれ示している。また、負の指数については、結晶学上、”−”（バー）を数字の上に付けることになっているが、本明細書中では、数字の前に負の符号を付けている。
【００３０】
図１は、本発明の実施の形態の積層膜１０を概略的に示す断面図である。まず、図１を参照して、本発明の一実施の形態における積層膜１０について説明する。積層膜１０は、種結晶１１と、膜１２と、結晶１３とを備えている。種結晶１１は、膜１２上に形成されている。結晶１３は、種結晶１１上に形成されている。
【００３１】
膜１２は、カーボン硬質膜、ダイヤモンド膜、Ｔａ膜およびＴａＣ膜からなる群より選ばれた少なくとも一種の膜である。膜１２は、２層以上であってもよい。
【００３２】
膜１２の厚み（図中、縦方向の寸法）は特に限定されないが、たとえば１μｍ以上１００μｍ以下であることが好ましい。
【００３３】
カーボン硬質膜とは、俗称ｉカーボンと呼ばれる超硬質炭素膜のことであり、物性上ダイヤモンドと類似点が多く、黒色を呈する。カーボン硬質膜の硬度は、たとえば３０００ＨＶ以上である。カーボン硬質膜は、たとえばＤＬＣなどが挙げられる。
【００３４】
膜１２がカーボン硬質膜を含む場合、カーボン硬質膜はダイヤモンドライクカーボン（ＤＬＣ：Diamond Like Carbon）膜であることが好ましい。ＤＬＣ膜は、主に炭素（Ｃ）と水素（Ｈ）とで構成される非晶質のカーボン硬質膜である。ＤＬＣ膜は、化学的に安定で、熱伝導率が高く、耐摩耗性に優れ、摩擦係数が低い。
【００３５】
膜１２がダイヤモンド膜を含む場合、ダイヤモンド膜は多結晶ダイヤモンド膜であってもよい。
【００３６】
種結晶１１は、表面１１ａと、表面１１ａと反対側の裏面１１ｂとを有する。裏面１１ｂは、膜１２と接している。表面１１ａは、結晶１３と接している。表面１１ａのオフ角度、すなわち種結晶１１の面方位の｛０００１｝面からの傾きは、１５°以下が好ましく、５°以下がより好ましい。
【００３７】
種結晶１１の平面形状は、たとえば円形であり、その直径は、２５ｍｍ以上が好ましく、１００ｍｍ以上がより好ましい。また、種結晶１１の厚さ（図中、縦方向の寸法）は０．５ｍｍ以上１０ｍｍ以下であることが好ましい。
【００３８】
種結晶１１は、結晶１３と同じ組成であることが好ましい。本実施の形態では、種結晶１１は、ＳｉＣ結晶である。種結晶１１がＳｉＣ結晶である場合、ＳｉＣ結晶のポリタイプ（結晶多形）は特に限定されないが、４Ｈ−ＳｉＣであることが好ましい。
【００３９】
結晶１３は、高品質である。高品質とは、たとえばマイクロパイプ密度が１ｃｍ-2以下である。なお、マイクロパイプ密度は、たとえば５００℃の水酸化カリウム（ＫＯＨ）融液中に結晶１３を１〜１０分浸し、エッチングされた表面についてノマルスキー微分干渉顕微鏡を用いて測定される値である。
【００４０】
結晶１３は、ＳｉＣ結晶であることが好ましい。この場合、ＳｉＣ結晶のポリタイプは特に限定されないが、４Ｈ−ＳｉＣであることが好ましい。また、結晶１３は単結晶であることが好ましい。
【００４１】
種結晶１１の表面１１ａと結晶１３との界面は、隙間が低減されており、たとえばボイド密度が１０ｃｍ-2未満である。ボイド密度は、たとえば種結晶１１の表面１１ａと結晶１３との界面の断面を顕微鏡で観察することにより測定される値である。
【００４２】
図２は、本発明の実施の形態の結晶１３の製造装置１００を概略的に示す断面図である。続いて、本発明の一実施の形態における結晶の製造装置１００について説明する。この製造装置１００は、昇華法により結晶を成長する。
【００４３】
製造装置１００は、台座４１と、原料保持部４２とを備えている。本実施の形態では、台座４１が原料保持部４２の蓋として機能している。台座４１と原料保持部４２とで坩堝を構成している。
【００４４】
原料保持部４２は、原料５１を内部に配置する。台座４１は、原料保持部４２の内部に配置された原料５１と対向する位置に種結晶１１を保持する。台座４１および原料保持部４２は、たとえばグラファイトからなる。
【００４５】
台座４１は、種結晶１１の裏面１１ｂ上に形成された、カーボン硬質膜、ダイヤモンド膜、タンタル膜および炭化タンタル膜からなる群より選ばれた少なくとも一種の膜と接続される。
【００４６】
なお、製造装置１００は、上記以外の様々な要素を含んでいてもよいが、説明の便宜上、これらの要素の図示および説明は省略する。
【００４７】
図３および図４は、本発明の実施の形態の結晶１３の製造方法の各工程を概略的に示す断面図である。続いて、図１〜図４を参照して、本実施の形態における結晶の製造方法について説明する。
【００４８】
まず、図３に示すように、種結晶１１を準備する。種結晶１１は、その上に結晶が成長することになる面である表面１１ａと、台座に取り付けられることになる面である裏面１１ｂとを有する。たとえば、種結晶１１はＳｉＣ基板である。種結晶１１の厚さは、たとえば０．５ｍｍ以上１０ｍｍ以下である。また種結晶１１の平面形状は、たとえば円形であり、その直径は、２５ｍｍ以上が好ましく、１００ｍｍ以上がより好ましい。また種結晶の面方位の｛０００１｝面からの傾き、すなわちオフ角度は、１５°以下が好ましく、５°以下がより好ましい。
【００４９】
次に、裏面１１ｂの平坦性を向上させるために、裏面１１ｂを研磨する。この研磨にはたとえばダイヤモンドスラリーを用いることができる。このスラリーはダイヤモンド粒子を含有し、その粒径は、たとえば５μｍ以上１００μｍ以下であり、より好ましくは１０μｍ以上２０μｍ以下である。
【００５０】
次に、図３に示すように、種結晶１１の裏面１１ｂ上に、カーボン硬質膜、ダイヤモンド膜、Ｔａ膜およびＴａＣ膜からなる群より選ばれた少なくとも一種の膜１２を形成する。２以上の膜を積層した膜１２を形成してもよい。なお、種結晶１１の裏面１１ｂと膜１２とが接するように形成することが好ましい。
【００５１】
この工程において、膜１２としてカーボン硬質膜を形成する場合には、化学的に安定であり、熱伝導率が高い膜となる。特に、カーボン硬質膜としてはＤＬＣ膜を形成することが好ましい。また、炭化水素を含有するガス雰囲気中におけるプラズマ重合処理によりカーボン硬質膜を形成することが好ましい。プラズマ重合処理は、たとえば以下のように行なわれる。
【００５２】
プラズマ重合処理に用いられるプラズマ重合装置は、高周波印加電極、すなわちカソード電極とアノード電極とを平行に配置した平行平板型の装置である。カソード電極は、たとえばステンレン板などの金属部材を設置する。アノード電極は、たとえばステンレン板などの金属部材を設置する。また、種結晶１１を装置内に設置する。その後、ガス導入口より、炭化水素ガス、あるいは炭化水素ガスと水素またはアルゴンとの混合ガスなどを導入する。ここで、アルゴンの代わりにヘリウムなど他の希ガスを用いることもできる。装置内の圧力をたとえば１３Ｐａ以下に保持し、たとえば１３．５６ＭＨｚの高周波電力を印加し、プラズマを発生させる。この時、高周波電力はたとえば数十ワットから数百ワットである。これにより、たとえば厚さ１μｍ程度のＤＬＣ膜などのカーボン硬質膜を形成することができる。
【００５３】
またこの工程において、膜１２としてダイヤモンド膜を形成する場合、高強度で、緻密で、さらに熱伝導度の高い膜となる。この場合、マイクロ波プラズマＣＶＤ法によりダイヤモンド膜を形成することが好ましい。マイクロ波プラズマＣＶＤ法は、たとえば以下のように行なわれる。
【００５４】
まず、種結晶１１をマイクロ波プラズマＣＶＤ装置に設置する。その後、たとえば、２ｓｃｃｍのメタンと、９０ｓｃｃｍの水素と、水素中に１０００ｐｐｍに希釈した１０ｓｃｃｍの窒素とを装置内に導入する。基材温度はたとえば９５０℃とし、圧力は１３．３ｋＰａとし、ダイヤモンド膜を形成する。成膜時間はたとえば１０時間である。これにより、たとえば厚さ０．１ｍｍ程度のダイヤモンド膜を形成することができる。本実施の形態では、異種結晶上にダイヤモンド膜を形成しているため、形成するダイヤモンド膜は多結晶である。
【００５５】
この工程において、膜１２としてＴａ膜およびＴａＣ膜の少なくとも一方を含む場合には、融点が高く、高強度の膜となる。この場合、たとえばスパッタリング法などにより種結晶１１の裏面１１ｂに膜１２を形成する。
【００５６】
次に、図４に示すように、種結晶１１が取り付けられることになる取付面を有する台座４１が準備される。この取付面は、好ましくは炭素からなる面を含む。たとえば台座４１はグラファイトによって形成されている。好ましくは取付面の平坦性を向上するために取付面（台座４１において膜１２と接続される領域）を研磨する。
【００５７】
次に、図４に示すように、接着剤３１により、膜１２と台座４１とを接続する。この接続は、たとえば以下のように行なわれる。
【００５８】
まず、接着剤３１を挟んで膜１２と台座４１とを互いに接触させる。好ましくはこの接触は、５０℃以上１２０℃以下の温度で、また０．０１Ｐａ以上１ＭＰａ以下の圧力で両者が互いを押し付け合うように行われる。また接着剤３１が種結晶１１および台座４１に挟まれた領域からはみ出さないにようにすることで、後述する、種結晶１１を用いた結晶の成長工程において、接着剤３１による悪影響を抑制することができる。
【００５９】
接着剤３１は、好ましくは、加熱されることによって炭化されることで難黒鉛化炭素となる樹脂と、耐熱性微粒子と、溶剤とを含み、より好ましくは、さらに炭水化物を含む。
【００６０】
なお難黒鉛化炭素となる樹脂は、たとえば、ノボラック樹脂、フェノール樹脂、またはフルフリルアルコール樹脂である。
【００６１】
耐熱微粒子は、接着剤３１が高温加熱されることで形成される固定層中において、上記の難黒鉛化炭素を均一に分布させることでこの固定層の充填率を高める機能を有する。耐熱性微粒子の材料としては、グラファイトなどの炭素、ＳｉＣ、窒化ホウ素（ＢＮ）、窒化アルミニウム（ＡｌＮ）などの耐熱材料を用いることができ、黒鉛微粒子であることが好ましい。またこれ以外の材料として、高融点金属、またはその炭化物もしくは窒化物などの化合物を用いることもできる。高融点金属としては、たとえば、タングステン（Ｗ）、Ｔａ、モリブデン（Ｍｏ）、チタン（Ｔｉ）、ジルコニウム（Ｚｒ）、またはハフニウム（Ｈｆ）を用いることができる。耐熱性微粒子の粒径は、たとえば０．１〜１０μｍである。
【００６２】
炭水化物としては、糖類またはその誘導体を用いることができる。この糖類は、グルコースのような単糖類であっても、セルロースのような多糖類であってもよい。
【００６３】
溶剤としては、上記の樹脂および炭水化物を溶解・分散させることができるものが適宜選択される。またこの溶剤は、単一の種類の液体からなるものに限られず、複数の種類の液体の混合液であってもよい。たとえば、炭水化物を溶解させるアルコールと、樹脂を溶解させるセロソルブアセテートとを含む溶剤が用いられてもよい。
【００６４】
接着剤３１中における、樹脂、炭水化物、耐熱性微粒子、および溶剤の間の比率は、種結晶１１の適切な接着と固定強度とが得られるように適宜選択される。また接着剤３１の成分は、上述した成分以外の成分を含んでもよく、たとえば、界面活性剤および安定剤などの添加材を含んでもよい。また接着剤３１の塗布量は、好ましくは、１０ｍｇ／ｃｍ2以上１００ｍｇ／ｃｍ2以下である。また接着剤３１の厚さは、好ましくは１００μｍ以下であり、より好ましくは５０μｍ以下である。
【００６５】
その後、好ましくは接着剤３１のプリベークが行われる。プリベークの温度は、たとえば８０℃以上であり、好ましくは１５０℃以上である。
【００６６】
さらに、接着剤３１が加熱される。この加熱によって、膜１２および台座４１の間において接着剤３１が硬化されることで固定層となる。これにより、種結晶１１が台座４１に固定される。
【００６７】
好ましくは上記の加熱は、８００℃以上１８００℃以下の温度で、１時間以上１０時間以下の時間で、０．１３ｋＰａ以上大気圧以下の圧力で、また不活性ガス雰囲気中で行なわる。不活性ガスとしては、たとえば、ヘリウム、アルゴン、または窒素ガスが用いられる。
【００６８】
次に、図２に示すように、原料保持部４２内に原料５１を配置する。成長する結晶がＳｉＣである場合、たとえば、ＳｉＣ粉末が原料保持部４２に収められる。次いで、原料保持部４２の内部へ種結晶１１が面するように、原料保持部４２に台座４１が取り付けられる。なお、図２に示すように、台座４１が原料保持部４２の蓋として機能してもよい。
【００６９】
次に、種結晶１１上に結晶１３を成長する。種結晶１１としてＳｉＣ基板を用いて結晶１３としてＳｉＣ結晶を製造する場合、この形成方法として昇華法（昇華再結晶法）を用いることができる。すなわち、図中矢印で示すように原料５１を昇華させて種結晶１１上に昇華物を堆積させることで、結晶１３を成長させることができる。この昇華法における温度は、たとえば、２１００℃以上２５００℃以下とされる。またこの昇華法における圧力は、好ましくは１．３ｋＰａ以上大気圧以下とされ、より好ましくは、成長速度を高めるために１３ｋＰａ以下とされる。
【００７０】
以上の工程を実施することによって、図１に示すように、膜１２と、その上に形成された種結晶１１と、その上に形成された結晶１３とを備えた積層膜１０を製造することができる。
【００７１】
なお、製造した積層膜１０から種結晶１１および膜１２を除去することで、結晶を製造してもよい。また、積層膜１０の結晶１３からＳｉＣ基板などの基板を製造してもよい。このような基板は、たとえば、結晶１３をスライスすることによって得られる。
【００７２】
また、本実施の形態では、種結晶１１としてＳｉＣから形成されたもの（ＳｉＣ結晶）を例示したが、他の材料から形成されたものが用いられてもよい。この材料としては、たとえば、窒化ガリウム（ＧａＮ）、セレン化亜鉛（ＺｎＳｅ）、硫化亜鉛（ＺｎＳ）、硫化カドミウム（ＣｄＳ）、テルル化カドミウム（ＣｄＴｅ）、窒化アルミニウム（ＡｌＮ）、窒化ホウ素（ＢＮ）などを用いることができる。
【００７３】
続いて、本実施の形態における結晶の製造方法、製造装置１００、および積層膜１０の効果について、図５に示す比較例１および図６に示す比較例２と比較して説明する。なお、図５および図６は、比較例１および２において、種結晶１１と台座４１を取り付けた状態を概略的に示す断面図である。
【００７４】
図５に示すように、比較例１においては、図４に示す膜１２を介することなく、種結晶１１と台座４１とを接着剤３１によって接着する。比較例１では、種結晶１１の材料によっては、種結晶１１と台座４１との間の固定の強度が不十分となることがある。特に、たとえばＳｉＣ単結晶が昇華法によって成長される場合のように種結晶１１と台座４１との間の温度が高温とされる場合、上記固定の強度が低下しやすい。たとえば炭素系接着剤の硬化によって形成される接着剤３１による接着強度は、ＳｉＣの成長に通例用いられる２０００℃程度の温度下において低下しやすい。またこの場合、種結晶１１がＳｉＣから形成され、台座４１がグラファイトから形成されることがしばしばであるが、両者を接着剤３１によって強固に固定することは、両者の材質上、困難である。たとえば、炭素系接着剤の硬化によって形成される固定層は、炭素材料（グラファイト）同士を高強度で接着することは可能であるものの、炭素材料とＳｉＣとを同程度の強度で接着することはできない。その結果、種結晶１１と台座４１との間に隙間が生じてしまう。つまり、種結晶１１の裏面１１ｂの少なくとも一部は雰囲気に露出する。
【００７５】
図６に示す比較例２においては、０．５〜５μｍ厚の有機薄膜２２が設けられた種結晶１１が台座４１に、機械的な固定治具３３によって固定される。比較例２では、種結晶１１の裏面１１ｂに有機薄膜２２を被覆するする際に、有機薄膜２２中に気泡が発生することがあった。つまり、種結晶１１と有機薄膜２２との間にも気泡が発生することになる。このため、種結晶１１と有機薄膜２２との間に隙間が生じてしまう。つまり、種結晶１１の裏面１１ｂの少なくとも一部は雰囲気に露出する。
【００７６】
また、比較例２においては、固定治具３３で種結晶１１と台座４１とを接続している。このため、種結晶１１の材料と台座４１の材料との間の熱膨張係数の差異に起因して、種結晶１１と台座４１との間に、具体的には有機薄膜２２と台座４１との界面に、隙間が生じ得る。つまり、種結晶１１の裏面１１ｂの少なくとも一部は雰囲気に露出する。
【００７７】
また、比較例２において、種結晶１１と台座４１とを接続する手段を固定治具３３でなく接着剤３１（図５参照）にした場合、接着するために接着剤３１を熱処理する必要がある。この熱処理により、有機薄膜２２および接着剤３１は熱分解されて、有機薄膜２２中および接着剤３１中に気泡が発生する。このため、種結晶１１と有機薄膜２２との界面にも気泡が存在する。この気泡により、有機薄膜２２と台座４１との界面に、隙間が生じる。つまり、種結晶１１の裏面１１ｂの少なくとも一部は雰囲気に露出する。
【００７８】
このように、比較例１および２においては、種結晶１１の裏面１１ｂに隙間が生じる（つまり、種結晶１１の裏面１１ｂの少なくとも一部が雰囲気に露出する）と、この隙間から裏面１１ｂを構成する元素が昇華する。種結晶１１の裏面１１ｂが昇華すると、種結晶１１の熱伝導のばらつきが大きくなり、その表面１１ａ上に成長させる結晶１３の品質が低下する。
【００７９】
これに対して本実施の形態によれば、種結晶１１上に膜１２が形成されており、この膜１２は、カーボン硬質膜、ダイヤモンド膜、Ｔａ膜およびＴａＣ膜からなる群より選ばれた少なくとも一種の膜である。これらの膜は、形成時および加熱時に隙間が発生しにくく、かつ熱が加えられた場合に熱分解しにくいことを本発明者は見い出した。このため、この膜１２を種結晶１１の裏面１１ｂ側に形成することで、種結晶１１と膜１２との間に隙間が生じることが抑制される。さらに、結晶１３を成長する際や、接着剤３１を硬化する際（台座４１に種結晶１１を取り付ける際）に熱が加えられても、膜１２の融点が高いため、膜１２が分解することも抑制できるので、膜１２中に隙間が発生することも抑制される。これにより、種結晶１１の裏面１１ｂと膜１２との隙間を低減することができる。このため、結晶１３を成長する際に、種結晶１１の裏面１１ｂは膜１２に覆われているので、種結晶１１の裏面１１ｂの少なくとも一部が雰囲気に露出することを抑制できる。したがって、種結晶１１の裏面１１ｂが昇華することを抑制できる。さらに、成長する結晶１３の結晶性には、接着剤３１と台座４１との界面の隙間よりも、種結晶１１と膜１２との界面の隙間による影響が大きいことを本発明者は見い出した。よって、種結晶１１の熱伝導のばらつきを抑制できるので、種結晶１１内の温度を均一にすることができる。以上より、種結晶１１上に成長する結晶１３の品質を高めることができる。
【００８０】
特に、本実施の形態において、成長する結晶１３がＳｉＣ結晶であり、膜１２の最外層（台座４１に取り付けられる層）は、カーボン硬質膜またはダイヤモンド膜であり、台座がグラファイトであり、Ｃを含む接着剤３１で種結晶１１と台座４１とを接続することが好ましい。この場合、接着剤３１は、種結晶１１ではなくＣを含む膜１２に接合される。これにより、種結晶１１の材料に直接的には依存せずに、Ｃを含む膜１２、台座４１および接着剤３１で接着が行われるので、種結晶１１と台座４１とをより強固に固定し得る。
【００８１】
また、ＤＬＣ膜およびダイヤモンド膜は熱伝導率が高いため、種結晶１１内の温度をより均一にすることができる。このため、種結晶１１上に成長する結晶１３の品質を非常に高めることができる。
【実施例】
【００８２】
本実施例では、種結晶の裏面上に、カーボン硬質膜、ダイヤモンド膜、タンタル膜および炭化タンタル膜からなる群より選ばれた少なくとも一種の膜を形成することの効果について調べた。
【００８３】
（本発明例１）
本発明例１の結晶の製造方法は、基本的には上述した実施の形態にしたがった。まず、図３に示すように、種結晶１１として、厚さ約３ｍｍ、直径６０ｍｍ、ポリタイプ４Ｈ、および面方位（０００−１）を有するＳｉＣ基板を準備した。
【００８４】
次に、この種結晶１１の裏面側を、粒径約１５μｍを有するダイヤモンドスラリーを用いて機械的に研磨した。
【００８５】
次に、種結晶１１の裏面１１ｂに、膜１２としてＤＬＣ膜を形成した。具体的には、種結晶をプラズマ重合装置に設置した。プラズマ重合装置は、高周波印加電極、すなわちカソード電極とアノード電極とを平行に配置した平行平板型の装置であった。その後、ガス導入口より炭化水素ガスを導入した。また、装置内の圧力を１３Ｐａに保持し、１３．５６ＭＨｚの高周波電力を印加し、プラズマを発生させた。この時、高周波電力は１キロワットであった。これにより、厚さ１μｍのＤＬＣ膜を膜１２として形成した。
【００８６】
次に、図４に示すように、接着剤３１により、膜１２と台座４１とを接続した。具体的には、まず、種結晶１１が取り付けられることになる取付面を有するグラファイト製の台座４１を準備した。その後、この取付面をダイヤモンドスラリーを用いて研磨した。また、フェノール樹脂、フェノール、エチルアルコール、ホルムアルデヒド、水分、および固形カーボン成分を含む接着剤３１を準備した。この接着剤３１を挟んで膜１２と台座４１とを互いに接触させた。接着剤３１の塗布量は約２５ｍｇ／ｃｍ2、厚さは約４０μｍとした。この接触は、１００℃および０．１ＭＰａの条件で行なった。その後、接着剤３１をプリベークした。その条件としては、８０℃で４時間、１２０℃で４時間、２００℃で１時間の熱処理を順次行なった。次いで、接着剤３１を焼成した。この加熱は、１１５０℃で、１時間に渡って、８０ｋＰａのヘリウムガス雰囲気中で行なった。
【００８７】
次に、図２に示すように、グラファイト製の原料保持部４２内に、原料５１としてＳｉＣ粉体が収められた。次に原料保持部４２の内部へ種結晶１１が面するように、かつ台座４１が原料保持部４２の蓋として機能するように、台座４１が取り付けられた。
【００８８】
次に、昇華法によって、種結晶１１上に結晶１３としてＳｉＣ結晶を成長した。成長条件は、温度２４００℃、圧力１．７ｋＰａ、時間３００時間とした。これにより、膜１２と、膜１２上に形成された種結晶１１と、種結晶１１上に形成された結晶１３とを備えた積層膜１０（図１参照）を製造した。
【００８９】
次に、得られたＳｉＣ結晶をスライスすることで、ＳｉＣ基板を得た。このＳｉＣ基板を評価したところ、ボイド密度は０／ｃｍ2、マイクロパイプ密度は１／ｃｍ2であった。
【００９０】
なお、ボイド密度は、断面観察することにより測定した。マイクロパイプ密度は、５００℃のＫＯＨ融液中にＳｉＣ基板を１〜１０分浸し、エッチングされた表面についてノマルスキー微分干渉顕微鏡を用いて測定した。
【００９１】
（本発明例２）
本発明例２は、基本的には本発明例１と同様にＳｉＣ結晶を製造したが、膜１２としてダイヤモンド膜を用いた点において異なっていた。具体的には、ダイヤモンド膜を、以下のように形成した。
【００９２】
まず、種結晶１１をマイクロ波プラズマＣＶＤ装置に設置した。その後、２ｓｃｃｍのメタンと、９０ｓｃｃｍの水素と、水素中に１０００ｐｐｍに希釈した１０ｓｃｃｍの窒素とを装置内に導入した。基材温度は９５０℃であり、圧力は１３．３ｋＰａで、１０時間に渡って成膜した。これにより、厚さ０．１ｍｍの多結晶のダイヤモンド膜を形成した。
【００９３】
本発明例２の場合、本発明例１と同様に、得られたＳｉＣ基板を評価したところ、ボイド密度は０／ｃｍ2、マイクロパイプ密度は１／ｃｍ2であった。
【００９４】
（本発明例３）
本発明例３は、基本的には本発明例１と同様にＳｉＣ結晶を製造したが、膜１２としてＴａ膜を用いた点において異なっていた。Ｔａ膜はスパッタリング法により形成した。
【００９５】
本発明例３の場合、本発明例１と同様に、得られたＳｉＣ基板を評価したところ、ボイド密度は０／ｃｍ2、マイクロパイプ密度は１／ｃｍ2であった。
【００９６】
（本発明例４）
本発明例４は、基本的には本発明例１と同様にＳｉＣ結晶を製造したが、膜１２としてＴａＣ膜を用いた点において異なっていた。ＴａＣ膜はスパッタリング法により形成した。
【００９７】
本発明例４の場合、本発明例１と同様に、得られたＳｉＣ基板を評価したところ、ボイド密度は０／ｃｍ2、マイクロパイプ密度は１／ｃｍ2であった。
【００９８】
（比較例１）
比較例１は、基本的には本発明例１と同様にＳｉＣ結晶を製造したが、図５に示すように、膜１２を形成せず、種結晶１１と台座４１とを接着剤３１によって接着した点において異なっていた。
【００９９】
比較例１の場合、昇華法を行なうための昇温中、または結晶の成長中に、３分の１の確率で種結晶１１が台座４１から落下した。この落下が生じなかった場合において得られたＳｉＣ基板を本発明例１と同様に評価したところ、ボイド密度は１０／ｃｍ2、マイクロパイプ密度は５０／ｃｍ2であった。これは、種結晶１１の裏面１１ｂの昇華に起因していると考えられる。
【０１００】
（比較例２）
比較例２は、基本的には本発明例１と同様にＳｉＣ結晶を製造したが、図６に示すように、膜１２の代わりに１０μｍ厚の有機薄膜２２が設けられた種結晶１１が台座４１に、機械的な固定治具３３によって固定された点において異なっていた。
【０１０１】
比較例２の場合、本発明例１と同様に、得られたＳｉＣ基板を評価したところ、ボイド密度は１２０／ｃｍ2、マイクロパイプ密度は３００／ｃｍ2であった。これは、種結晶１１の裏面１１ｂの昇華に起因していると考えられる。
【０１０２】
以上より、本実施例によれば、種結晶の裏面上に、カーボン硬質膜、ダイヤモンド膜、タンタル膜および炭化タンタル膜からなる群より選ばれた少なくとも一種の膜を形成することにより、種結晶１１と膜１２との界面の隙間を低減できることが確認できたとともに、結晶の品質を高めることが確認できた。
【０１０３】
以上のように本発明の実施の形態および実施例について説明を行なったが、実施の形態および実施例の特徴を適宜組み合わせることも当初から予定している。また、今回開示された実施の形態および実施例はすべての点で例示であって制限的なものではないと考えられるべきである。本発明の範囲は上記した実施の形態および実施例ではなくて特許請求の範囲によって示され、特許請求の範囲と均等の意味および範囲内でのすべての変更が含まれることが意図される。
【符号の説明】
【０１０４】
１０  積層膜、１１  種結晶、１１ａ  表面、１１ｂ  裏面、１２  膜、１３  結晶、３１  接着剤、４１  台座、４２  原料保持部、５１  原料、１００  製造装置。
【図１】
2011190154.tif 000003
【図２】
2011190154.tif 000004
【図３】
2011190154.tif 000005
【図４】
2011190154.tif 000006
【図５】
2011190154.tif 000007
【図６】
2011190154.tif 000008